(57)【要約】【課題】低コストで製造できるとともに安全性にも配慮され、十分な形状保持性能および高速機による連続的な結束に適した性能を有するひねり結束用変形形状保持体を提供する。【解決手段】樹脂組成物により形成されてなる長尺状のひねり結束用変形形状保持体１であって、その長手方向に対する垂直方向断面の略中央に位置する肉厚芯部２と、該肉厚芯部の両側に延びる薄肉状の羽部３と、該羽部の両先端に位置する肉厚端部４と、を有する。【選択図】図１
2008056336.tif 000002
【特許請求の範囲】
【請求項１】
樹脂組成物により形成されてなる長尺状のひねり結束用変形形状保持体であって、その長手方向に対する垂直方向断面の略中央に位置する肉厚芯部と、該肉厚芯部の両側に延びる薄肉状の羽部と、該羽部の両先端に位置する肉厚端部と、を有することを特徴とするひねり結束用変形形状保持体。
【請求項２】
前記肉厚芯部および／または前記肉厚端部の断面形状が円形、楕円形または矩形である請求項１記載のひねり結束用変形形状保持体。
【請求項３】
前記肉厚芯部の最大幅が０．５ｍｍ〜２．０ｍｍであり、前記肉厚端部の最大幅が０．１５ｍｍ〜０．６ｍｍであり、全体幅が３ｍｍ〜２０ｍｍである請求項１または２記載のひねり結束用変形形状保持体。
【請求項４】
前記樹脂組成物の主成分が乳酸系樹脂である請求項１〜３のうちいずれか一項記載のひねり結束用変形形状保持体。
【請求項５】
前記乳酸系樹脂がポリ乳酸系脂肪族ポリエステル樹脂組成物である請求項４記載のひねり結束用変形形状保持体。
【請求項６】
前記樹脂組成物が少なくとも１種の熱可塑性樹脂を含有する請求項４または５記載のひねり結束用変形形状保持体。
【請求項７】
前記熱可塑性樹脂組成物の少なくとも１種が脂肪族ポリエステル樹脂または芳香族ポリエステル樹脂である請求項６記載のひねり結束用変形形状保持体。
【発明の詳細な説明】
【技術分野】
【０００１】
本発明は、ひねり結束用変形形状保持体に関し、食品等の各種袋の開封口の結束、通信回線や電線等の結束、植物のつるや枝の支柱への結束などに好適に使用することができるひねり結束用変形形状保持体に関する。
【背景技術】
【０００２】
ひねり結束用変形形状保持体の素材としては、従来、その形状保持性能の安定性と使いやすさから、鉛棒や、なまし針金が用いられていた。
【０００３】
しかしながら、金属である針金や鉛棒を食品の包装や子供の玩具、勉強用具、身の回り品などの梱包に用いると、手指に傷を負うなどの危険性があり、したがって、近年では樹脂製のひねり結束用変形形状保持体が一部使用されるようになってきた。
【０００４】
かかる樹脂製のひねり結束用変形形状保持体は、より汎用性のある用途として、工業用用途での高速結束機への適応が望まれているが、現状での樹脂製形状保持体では、形状保持性能や結束後の仕上がり感が針金等の金属製のひねり結束用変形形状保持体に比べて劣る結果となっていた。
【０００５】
この対策として、樹脂製のひねり結束用変形形状保持体においては、異素材とラミネート成型する方法や、芯材の外観に特殊な成型をすることで強度不足を補い復元性を抑えて使用する方法や、低温延伸や超高倍率延伸を施すなどした製造品が提案されている。
【特許文献１】実開昭６０−１９０６５４号公報（特許請求の範囲等）
【特許文献２】特開平１１−００１２６３号号公報（特許請求の範囲等）
【特許文献３】特開２００３−７２８２９号号公報（特許請求の範囲等）
【発明の開示】
【発明が解決しようとする課題】
【０００６】
しかしながら、これまでに提案されている対策ではいずれも、高速結束時の製品の結束性能が不十分であったり、包装用資材としての仕上がり感が悪かったりなど、多くの問題点を有し、実用上いまだ不十分な状況にあり、手ひねりによる結束や、簡易式の結束機での使用にとどまっているのが現状である。
【０００７】
そこで本発明の目的は、低コストで製造できるとともに安全性にも配慮され、十分な形状保持性能および高速機による連続的な結束に適した性能を有するひねり結束用変形形状保持体を提供することにある。
【課題を解決するための手段】
【０００８】
本発明者らは、上記課題を解決すべく鋭意検討した結果、所定形状の樹脂製ひねり結束用変形形状保持体により上記目的を達成し得ることを見出し、本発明を完成するに至った。
【０００９】
即ち、本発明のひねり結束用変形形状保持体は、樹脂組成物により形成されてなる長尺状のひねり結束用変形形状保持体であって、その長手方向に対する垂直方向断面の略中央に位置する肉厚芯部と、該肉厚芯部の両側に延びる薄肉状の羽部と、該羽部の両先端に位置する肉厚端部と、を有することを特徴とするものである。
【００１０】
本発明のひねり結束用変形形状保持体においては、前記肉厚芯部および／または前記肉厚端部の断面形状が、好ましくは円形、楕円形または矩形であり、また、前記肉厚芯部の最大幅が、好ましくは０．５ｍｍ〜２．０ｍｍ、前記肉厚端部の最大幅が、好ましくは０．１５ｍｍ〜０．６ｍｍであり、全体幅が、好ましくは３ｍｍ〜２０ｍｍである。また、前記樹脂組成物の主成分は、好ましくは乳酸系樹脂であり、特にはポリ乳酸系脂肪族ポリエステル樹脂組成物である。前記樹脂組成物が少なくとも１種の熱可塑性樹脂を含有することができ、前記熱可塑性樹脂組成物の少なくとも１種として、脂肪族ポリエステル樹脂または芳香族ポリエステル樹脂を好適に挙げることができる。
【発明の効果】
【００１１】
本発明のひねり結束用変形形状保持体によれば、従来の樹脂製のひねり結束用変形形状保持体とは異なり、十分な形状保持性能を有し、かつ高速機による連続的な結束に適したものである。また、従来の金属製のひねり結束用変形形状保持体とは異なり安全であることから、食品や衣料に対する金属検査を伴う場合に特に有効である。さらに、素材を乳酸系樹脂組成物とすることにより、環境に配慮された自然に帰る製品となり、また、燃焼しても有毒気体の発生もない。さらにまた、複数素材を用いた場合と比べ、製造の容易性およびコスト面で改善され、工業上の用途適正に優れ、より広い分野への安価な提供が可能となる。
【発明を実施するための最良の形態】
【００１２】
以下に、図面を参照して本発明の実施の形態につき具体的に説明するが、本発明はこれらに限定されるものではない。図１は、本発明の好適実施形態に係る、樹脂組成物を押出成型加工することにより得られたひねり結束用変形形状保持体の断面図である。また、図２は、そのひねり結束用変形形状保持体の斜視図である。
【００１３】
図示する本発明のひねり結束用変形形状保持体１は、樹脂組成物により形成されてなり、長手方向に対する垂直方向断面の中央に位置する肉厚芯部２と、該肉厚芯部２の両側に延びる薄肉状の羽部３と、該羽部３の両先端に位置する肉厚端部４とを有する。これにより、かかる結束用変形形状保持体は、低コストで製造できるとともに安全性にも優れ、十分な形状保持性能および高速機による連続的な結束に適した性能を有することとなる。
【００１４】
本発明の所望の効果を得る上で、肉厚芯部２の最大幅は、好ましくは０．５ｍｍ〜２．０ｍｍであり、肉厚端部４の最大幅は、好ましくは０．１５ｍｍ〜０．６ｍｍであり、また、全体幅は、好ましくは３ｍｍ〜２０ｍｍである。肉厚芯部２および肉厚端部４の断面形状はいずれか一方または双方を楕円形とすることができ、その際、肉厚芯部２における最大幅ｂに対する最大高さeの比率e／bは、好ましくは０．２５〜１.５であり、また、肉厚端部４における最大幅ｃに対する最大高さｆの比率ｆ／ｃは、好ましくは０．２５〜１.５である。これら比率の範囲内において、本発明の所望の効果を特に良好に得ることができる。なお、肉厚芯部２および肉厚端部４の断面形状は楕円形に限られるものではなく、例えば、円形、矩形等適宜選定することができる。
【００１５】
本発明のひねり結束用変形形状保持体１を構成する樹脂組成物の主成分としては、好ましくは乳酸系樹脂、より好ましくはポリ乳酸系脂肪族ポリエステル樹脂を挙げることができる。かかる樹脂組成物を使用することにより、環境に配慮された自然に帰る製品となり、また、燃焼しても有毒気体の発生を伴うことがない。かかる樹脂組成物には、少なくとも１種の熱可塑性樹脂を含有させることができ、その熱可塑性樹脂組成物としては特に制限されるべきものではないが、少なくとも汎用の脂肪族ポリエステル樹脂または芳香族ポリエステル樹脂のうちの１種を適宜選定することが好ましい。さらに、その他の熱可塑性樹脂を加えてもよい。
【００１６】
ひねり結束用変形形状保持体の製造は、好ましくは延伸倍率１．１倍〜１．９倍にて押出成型加工などの加熱溶融成型加工することにより容易に行うことができる。
【実施例】
【００１７】
以下、本発明を実施例に基づき説明する。
ひねり結束用変形形状保持体を、樹脂組成物（三井化学（株）製、商品名：レイシア）を用い、押出成型加工による加熱溶融成型加工にて延伸倍率１．８倍に設定し、表１〜４に示す寸法および形状にて作製した。
【００１８】
【表１】
2008056336.tif 000003
【００１９】
【表２】
2008056336.tif 000004
【００２０】
【表３】
2008056336.tif 000005
【００２１】
【表４】
2008056336.tif 000006
【００２２】
得られたひねり結束用変形形状保持体を幅４ｍｍ対応、約８０個／分の高速ひねり結束自動機（ニューロング（株）製、商品名：Ｃ-ＴＩＥＲ）を用いて、連続１００回ひねり結束を行ない、測定した。得られた結果を下記の表５に示す。
【００２３】
【表５】
2008056336.tif 000007
評価  ２  不良率５％未満
１  不良率５％％以上
【００２４】
以上の結果から明らかなように、いずれの実施例のひねり結束用変形形状保持体も比較例のものに比べ、高速自動結束機での結束に対し非常に優れた結束適正を示すことがわかる。
【図面の簡単な説明】
【００２５】
【図１】本発明の一実施の形態に係るひねり結束用変形形状保持体の断面図である。
【図２】本発明の一実施の形態に係るひねり結束用変形形状保持体の斜視図である。
【図３】比較例として用いたひねり結束用変形形状保持体の断面図である。
【図４】他の比較例として用いたひねり結束用変形形状保持体の断面図である。
【図５】更に他の比較例として用いたひねり結束用変形形状保持体の断面図である。
【図６】実施例として用いたひねり結束用変形形状保持体の断面図である。
【符号の説明】
【００２６】
１  ひねり結束用変形形状保持体
２  肉厚芯部
３  羽部
４  肉厚端部
【図１】
2008056336.tif 000008
【図２】
2008056336.tif 000009
【図３】
2008056336.tif 000010
【図４】
2008056336.tif 000011
【図５】
2008056336.tif 000012
【図６】
2008056336.tif 000013